(57)【特許請求の範囲】
【請求項１】
ベルト状支持体上に導電層および感光層をこの順に設けてなるベルト状電子写真感光体において、
前記導電層が、導電性粒子とポリオレフィン樹脂を含有し、
該ポリオレフィン樹脂が下記（Ａ１）、（Ａ２）および（Ａ３）を含み、
該導電層における該ポリオレフィン樹脂全体に占める（Ａ１）の質量比が５０質量％以上であり、
該導電層における該ポリオレフィン樹脂の（Ａ１）、（Ａ２）および（Ａ３）の質量比が下記式を満たすことを特徴とする電子写真感光体。
０．０１≦［（Ａ２）／｛（Ａ１）＋（Ａ２）＋（Ａ３）｝］×１００≦１０
（Ａ１）：下記式（１１）で示される繰り返し構造単位
【化１】
0005430355.tif 000014
（式（１１）中、Ｒ１１〜Ｒ１４は、それぞれ独立に、水素原子、アルキル基を示す。）（Ａ２）：下記式（２１）または（２２）で示される繰り返し構造単位
【化２】
0005430355.tif 000015
（式（２１）および（２２）中、Ｒ２１〜Ｒ２４は、それぞれ独立に、水素原子、アルキル基、フェニル基または−Ｙ２１ＣＯＯＨ（式中、Ｙ２１は、単結合、アルキレン基またはアリーレン基を示す。）で示される１価の基を示し、Ｒ２５およびＲ２６は、それぞれ
独立に、水素原子、アルキル基またはフェニル基を示し、Ｘ２１は、−Ｙ２２ＣＯＯＣＯＹ２３−（式中、Ｙ２２およびＹ２３は、それぞれ独立に、単結合、アルキレン基またはアリーレン基を示す。）で示される２価の基を示す。ただし、Ｒ２１〜Ｒ２４のうち少なくとも１つは−Ｙ２１ＣＯＯＨで示される１価の基である。）
（Ａ３）：下記式（３１）、（３２）、（３３）または（３４）で示される繰り返し構造単位
【化３】
0005430355.tif 000016
（式（３１）〜（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。）
【請求項２】
前記導電層の膜厚が１０〜３５μｍである請求項１に記載の電子写真感光体。
【請求項３】
前記ポリオレフィン樹脂が、エチレンとアクリル酸エステルと無水マレイン酸とからなる三元共重合体、または、エチレンとメタクリル酸エステルと無水マレイン酸とからなる三元共重合体である請求項１又は２に記載の電子写真感光体。
【請求項４】
請求項１〜３のいずれか１項に記載の電子写真感光体と、前記電子写真感光体を帯電する帯電手段、前記電子写真感光体上に形成された静電潜像をトナーで現像してトナー像を形成する現像手段およびトナー像を転写材上に転写した後の前記電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
【請求項５】
請求項１〜３のいずれか１項に記載の電子写真感光体、前記電子写真感光体を帯電する帯電手段、帯電された前記電子写真感光体に対して露光を行って前記電子写真感光体上に静電潜像を形成する露光手段、前記電子写真感光体上に形成された静電潜像をトナーで現像してトナー像を形成する現像手段および前記電子写真感光体上のトナー像を転写材上に転写する転写手段を備えることを特徴とする電子写真装置。
【発明の詳細な説明】
【技術分野】
【０００１】
本発明は、電子写真感光体、プロセスカートリッジおよび電子写真装置に関する。
【背景技術】
【０００２】
複写機やレーザービームプリンターのような電子写真装置に使用される電子写真感光体は、主として、ドラム状電子写真感光体とベルト状電子写真感光体に区別される。ベルト状電子写真感光体は、フレキシビリティに優れているため、鋼体であるドラム状電子写真感光体に比べて省スペース設計が可能であり、帯電、露光、現像、転写、クリーニングのような周辺ユニットの配置についても自由に行うことができる。このような利点から、ベルト状電子写真感光体が広く使用されている。
しかしながら、ベルト状電子写真感光体は、複写機やプリンターに配設するとき、自由度向上およびマシンサイズ小型化のために駆動ローラーや案内ローラーの小径化が進んだことによって、屈曲された状態で使用される。したがって、ローラー間張力が常時働くこと、および、局所的な屈曲状態で繰り返し使用されることで、割れやクラックが発生しやすい。
【０００３】
このような問題点を改善するために、特許文献１のようにポリエステルフィルム上にＡｌ蒸着層を設けてなるベルト状支持体に感光層を設けたものが提案されている。この方法では、ポリエステルフィルムとＡｌ蒸着層との間で接着が十分でなく、繰り返し使用することで剥がれを生じる場合がある。
【０００４】
また、特許文献２、特許文献３のように、ポリエステルやポリイミドのような樹脂にカーボンブラックのような導電性フィラーを含有させてなる導電性樹脂製のベルト状支持体上に感光層を設けた構成が提案されている。この方法では、電子写真感光体として必要とされる導電領域とするために、カーボンブラックのような導電性フィラーを樹脂に多量に分散含有させなければならない。したがって、導電性フィラーの分散が均一になりにくく、ベルト状支持体の電気抵抗値にバラツキが生じ、画像スジ、白地部分の黒点、黒字部分の白点、白地部分の地カブリ等の画像欠陥が発生する。また、導電性フィラーを多量に含有させるため、樹脂の強度が低下してしまい、ベルトが割れやすくなってしまう。
【０００５】
またさらに、特許文献４、特許文献５においては、導電性支持体として金属製ベルトを用いることが提案されている。これらの金属製ベルトの多くはＮｉ電鋳により得られる。すなわち、電鋳槽に一方の電極としてＮｉを用い、他方の電極として円柱状金型を用いる。そして、電極間に直流を通電して該円柱状金型の表面にＮｉ厚肉メッキを施し、このメッキ層を金型から外し、Ｎｉベルトとして用いる方法である。この方法では、金型にＮｉが徐々に積層していくため、所望の厚さを得るためには長時間が必要である。一般的に、０．５〜１．０ｍｍの有効厚みを得るためには約１日必要である。最近開発された高速Ｎｉ電鋳浴でさえも１日に３〜４ｍｍ程度である。このように電鋳ベルトは多大な電力と加工時間を要し、かなりコストが高い。また、加工時間を短縮した場合、Ｎｉ電鋳面に微小の凹凸や空孔が生じ、また、膜厚も均一にならず、電子写真感光体としたときに画像欠陥が生じる場合がある。
【０００６】
一方で、電子写真感光体は、適用される電子写真プロセスに応じた感度、電気特性、光学特性および画像欠陥がない高品位な画質が要求される。
画像欠陥の代表的なものとしては、画像スジ、白地部分の黒点、黒字部分の白点、白地部分の地カブリが挙げられる。さらには、デジタル複写機やレーザービームプリンターのレーザーダイオードを光源として露光を行う場合には、支持体の表面形状や電子写真感光
体の各層の膜厚ムラの要因によって発生する干渉縞が挙げられる。
【０００７】
前記の割れや画像欠陥を防止する方法として、感光層と支持体の間に層を設ける方法がある。支持体と感光層との間に設けられる層には、接着性、導電性、電気的バリア性の他に、支持体の欠陥を隠蔽させる隠蔽性の機能も要求される場合がある。それら特性を達成する手段として、支持体上に導電性材料を含有させた層を厚く設けた上に、電気的ブロッキング機能を有し導電性材料を含有しない樹脂層を薄く設ける積層タイプの構成が知られている。一般的に、上記の導電性材料を含有した層は導電層と呼ばれる。また、導電性材料を含有しない層は中間層、下引き層またはバリア層と呼ばれる。
【０００８】
特許文献６、特許文献７のように、ポリエチレンテレフタレート（ＰＥＴ）フィルム上にＡｌ蒸着層を設け、その上に導電性粒子として酸化チタンを分散させた硬化性樹脂の層を形成した構成が提案されている。上記のように、剥がれの問題が生じやすいことに加え、硬化性樹脂を用いているため、割れやクラックも発生しやすい。さらに、画像欠陥の１つであるゴースト特性が低下してしまう。ゴーストとは、画像１枚の中で光が照射された部分が次回転目にハーフトーン画像において前記光照射部分のみの濃度が濃くなる現象で、ポジゴースト画像が現れる画像欠陥である。
【０００９】
また、熱硬化性樹脂を使用した場合、残留モノマーや不純物の影響で、露光、帯電を繰り返すことで残留電位、滞留電荷が増加し、ゴースト画像が現れる現象が起きると考えられている。また、ベルト状電子写真感光体とすることで、繰り返し使用時のゴースト画像の悪化が顕著となる。この原因は特定されていないが、おそらく、ベルト状支持体に常時かかる張力や部分的な屈曲により、何らかの化学的特性の変化が生じることで、電気特性に変化をきたすことが原因の１つであろうと考えられる。
【先行技術文献】
【特許文献】
【００１０】
【特許文献１】特許第３８７０５９７号公報
【特許文献２】特開平０２−２３３７６５号公報
【特許文献３】特開２００７−０３３８２６号公報
【特許文献４】特許第２９１３１０４号公報
【特許文献５】特開平０７−０７８６３９号公報
【特許文献６】特許第３９１４６８５号公報
【特許文献７】特開２００６−２４３６５０号公報
【発明の概要】
【発明が解決しようとする課題】
【００１１】
本発明の課題は、ゴースト特性に優れた導電層を有するベルト状電子写真感光体、該ベルト状電子写真感光体を有するプロセスカートリッジおよび電子写真装置を提供することにある。
【課題を解決するための手段】
【００１２】
本発明から、以下の電子写真感光体、プロセスカートリッジおよび電子写真装置が提供される。
（１）ベルト状支持体上に導電層および感光層をこの順に設けてなるベルト状電子写真感光体において、前記導電層が、導電性粒子とポリオレフィン樹脂を含有すし、
該ポリオレフィン樹脂が下記（Ａ１）、（Ａ２）および（Ａ３）を含み、
該導電層における該ポリオレフィン樹脂全体に占める（Ａ１）の質量比が５０質量％以上であり、
該導電層における該ポリオレフィン樹脂の（Ａ１）、（Ａ２）および（Ａ３）の質量比が下記式を満たすことを特徴とする電子写真感光体。
０．０１≦［（Ａ２）／｛（Ａ１）＋（Ａ２）＋（Ａ３）｝］×１００≦１０
（Ａ１）：下記式（１１）で示される繰り返し構造単位
【化１】
0005430355.tif 000002
（式（１１）中、Ｒ１１〜Ｒ１４は、それぞれ独立に、水素原子、アルキル基を示す。）（Ａ２）：下記式（２１）または（２２）で示される繰り返し構造単位
【化２】
0005430355.tif 000003
（式（２１）および（２２）中、Ｒ２１〜Ｒ２４は、それぞれ独立に、水素原子、アルキル基、フェニル基または−Ｙ２１ＣＯＯＨ（式中、Ｙ２１は、単結合、アルキレン基またはアリーレン基を示す。）で示される１価の基を示し、Ｒ２５およびＲ２６は、それぞれ独立に、水素原子、アルキル基またはフェニル基を示し、Ｘ２１は、−Ｙ２２ＣＯＯＣＯＹ２３−（式中、Ｙ２２およびＹ２３は、それぞれ独立に、単結合、アルキレン基またはアリーレン基を示す。）で示される２価の基を示す。ただし、Ｒ２１〜Ｒ２４のうち少なくとも１つは−Ｙ２１ＣＯＯＨで示される１価の基である。）
（Ａ３）：下記式（３１）、（３２）、（３３）または（３４）で示される繰り返し構造単位
【化３】
0005430355.tif 000004
（式（３１）〜（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。）
（２）（１）に記載の電子写真感光体と、前記電子写真感光体を帯電する帯電手段、前記電子写真感光体上に形成された静電潜像をトナーで現像してトナー像を形成する現像手段およびトナー像を転写材上に転写した後の前記電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
（３）（１）に記載の電子写真感光体、前記電子写真感光体を帯電する帯電手段、帯電された前記電子写真感光体に対して露光を行って前記電子写真感光体上に静電潜像を形成する露光手段、前記電子写真感光体上に形成された静電潜像をトナーで現像してトナー像を形成する現像手段および前記電子写真感光体上のトナー像を転写材上に転写する転写手段を備えることを特徴とする電子写真装置。
【発明の効果】
【００１３】
本発明によれば、ゴースト特性に優れた導電層を有するベルト状電子写真感光体、該ベルト状電子写真感光体を有するプロセスカートリッジおよび電子写真装置を提供することができる。加えて、支持体上の膜剥がれの問題も生じにくく、割れやクラックも抑制できる導電層を有するベルト状電子写真感光体、プロセスカートリッジあるいは電子写真装置を提供することができる。
【図面の簡単な説明】
【００１４】
【図１】本発明のベルト状電子写真感光体を備えたプロセスカートリッジを有する電子写真装置の概略構成の一例を示す図である。
【図２】本発明における電子写真感光体の層構成の一例を示す図である。
【図３】ゴースト画像評価の際に用いるゴースト評価用印字を説明するための図である。
【発明を実施するための形態】
【００１５】
本発明におけるベルト状電子写真感光体は、ベルト状支持体上に導電層および感光層をこの順に設けてなるものである。
【００１６】
感光層は、本発明の構成を満足するものであれば、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよい。本発明においては、電子写真特性の観点から積層型感光層が好ましい。また、積層型感光層には、支持体側から電荷発生層および電荷輸送層をこの順に積層した順層型感光層と、支持体側から電荷輸送層および電荷発生層をこの順に積層した逆層型感光層がある。本発明においては、電子写真特性の観点から順層型感光層が好ましい。本発明における電子写真感光体の好ましい構成の概略が図２に示される。図２の電子写真感光体においては、支持体２１上に、後述の導電層２２、中間層（下引き層）２３、電荷発生層２４、電荷輸送層２５がこの順に積層されている。
【００１７】
ベルト状支持体は継目が無い、シームレスであることが好ましい。また、本発明においてシームレスベルトとは、可撓性を有する円筒状部材のことを指し、ベルト形状のものであれば特に何ら限定されるものではない。
【００１８】
本発明におけるベルト状支持体の材質としては、任意のものを用いることができる。例えば、有機化合物、無機化合物、これらの複合体、熱硬化性樹脂、熱可塑性樹脂、ゴムを挙げることができるが、これらに限定されるものではない。好ましくは、熱硬化性樹脂、熱可塑性樹脂が用いられる。
【００１９】
より具体的には、ポリエチレン（高密度、中密度、低密度、直鎖状低密度）、ポリプロピレン、ポリスチレン、エチレンービニルアルコール共重合体（ＥＶＯＨ）、ポリカーボネート、ポリアミド、ポリアセタール、ポリアリレート、ポリフェニレンエーテル、変性ポリフェニレンエーテル、ポリイミド、液晶性ポリマー、ポリサルホン、ポリエーテルサ
ルホン、ポリフェニレンサルファイト、ポリビスアミドトリアゾール、ポリエーテルイミド、ポリアミドイミド、ポリエーテルエーテルケトン、脂肪族ポリケトン、ポリメチルペンテン、ポリブチレンテレフタレート、ポリエチレンテレフタレート、ポリエチレンナフタレート、ポリフッ化ビニル、ポリフッ化ビニリデン、クロロトリフルオロエチレン、ヘキサフルオロプロピレン、パーフルオロアルキルビニルエーテル共重合体、メタクリル樹脂、その他各種共重合体などから選ばれる１種または２種を使用することができる。
【００２０】
また、これらの樹脂に任意の添加剤を添加してもよい。具体的には、タルク、マイカ、炭酸カルシウムのような充填剤、水酸化マグネシウム、三酸化アンチモンのような難燃剤、酸化防止剤（フェノール系、リン系、硫黄系）を挙げることができる。もちろん、添加剤は上記物質に限定されるものではない。特にベルト状支持体として、ポリエチレンテレフタレートを用いるのが好ましい。  
【００２１】
上述のとおり、本発明のベルト状電子写真感光体は、ベルト状支持体上に導電層および感光層をこの順に設けてなる電子写真感光体である。そして、導電層は導電性粒子とポリオレフィン樹脂を含有する。導電層に導電性粒子とポリオレフィン樹脂を用いることで、ゴースト特性が良好となる。また、導電層とベルト状支持体の密着性も良好となるため、支持体上の層の膜剥がれやクラックを抑制することができる。
【００２２】
本発明の導電層に用いられるポリオレフィン樹脂は、より具体的には、主鎖が炭素と水素からなる脂肪族炭化水素鎖で構成されているものが好ましく、加えて主鎖が炭素と水素からなる脂肪族炭化水素部位のポリオレフィン樹脂全体に占める質量比が５０質量％以上であることが好ましい。このような樹脂を用いることにより、樹脂中の極性官能基が減少し、繰り返し使用時に樹脂の化学特性の変化が少なくなり、本発明の効果が向上する。上記主鎖が炭素と水素からなる脂肪族炭化水素鎖で構成されているものの具体例としては、後述する成分（Ａ１）、（Ａ２）、（Ａ３）などが挙げられる。
【００２３】
さらに本発明の導電層に用いられるポリオレフィン樹脂は、下記（Ａ１）および（Ａ２）を含む共重合体であって、（Ａ１）の質量比がポリオレフィン樹脂全体の５０質量％以上であるポリオレフィン樹脂であることが好ましい。このような樹脂を用いることにより、導電層とベルト状支持体の密着性が向上し、繰り返し使用における物理的破壊が抑制され、微視的な電気特性の悪化が減少し、本発明の効果が一層向上する。
【００２４】
（Ａ１）：下記式（１１）で示される繰り返し構造単位
【化１】
0005430355.tif 000005
【００２５】
上記式（１１）中、Ｒ１１〜Ｒ１４は、それぞれ独立に、水素原子、またはアルキル基を示す。Ｒ１１〜Ｒ１４は、好ましくは、それぞれ独立に水素原子、または炭素数１〜６のアルキル基であり、より好ましくはすべて水素原子である。
【００２６】
（Ａ２）：下記式（２１）または（２２）で示される繰り返し構造単位
【化２】
0005430355.tif 000006
【００２７】
上記式（２１）および（２２）中、Ｒ２１〜Ｒ２４は、それぞれ独立に、水素原子、アルキル基、フェニル基または−Ｙ２１ＣＯＯＨ（式中、Ｙ２１は、単結合、アルキレン基またはアリーレン基を示す。）で示される１価の基を示し、Ｒ２５およびＲ２６は、それぞれ独立に、水素原子、アルキル基またはフェニル基を示し、Ｘ２１は、−Ｙ２２ＣＯＯＣＯＹ２３−（式中、Ｙ２２およびＹ２３は、それぞれ独立に、単結合、アルキレン基またはアリーレン基を示す。）で示される２価の基を示す。ただし、Ｒ２１〜Ｒ２４のうち少なくとも１つは−Ｙ２１ＣＯＯＨで示される１価の基である。好ましくは、上記アルキル基、およびアルキレン基は炭素数が１〜７ある。最も好ましくは、Ｒ２１〜Ｒ２４のうち３つが水素原子であって１つが−ＣＯＯＨである場合、または、Ｒ２５およびＲ２６が水素原子であり、Ｘ２１が−ＣＯＯＣＯ−である場合である。
【００２８】
また、本発明の導電層に用いられるポリオレフィン樹脂は、上記（Ａ１）および（Ａ２）ならびに下記（Ａ３）を含み、（Ａ１）、（Ａ２）、（Ａ３）の質量比が、下記式  
０．０１≦（Ａ２）／｛（Ａ１）＋（Ａ２）＋（Ａ３）｝×１００≦１０
７０／３０≦（Ａ１）／（Ａ３）≦９９．５／０．５  
を満たすポリオレフィン樹脂であることがより好ましい。このような樹脂を用いることにより、密着性がさらに向上し、繰り返し使用における物理的破壊が抑制され、微視的な電気特性の悪化が減少し、本発明の効果がより一層向上する。
【００２９】
（Ａ３）：下記式（３１）、（３２）、（３３）または（３４）で示される繰り返し構造単位
【化３】
0005430355.tif 000007
【００３０】
上記式（３１）〜（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。好ましくは、上記アルキル基は、炭素数１〜８のアルキル基である。より好ましい繰り返し単位は式（３１）であり、Ｒ４１がメチル基またはエチル基の場合である。
【００３１】
上記ポリオレフィン樹脂中の（Ａ１）〜（Ａ３）の質量比が、
０．０１≦（Ａ２）／｛（Ａ１）＋（Ａ２）＋（Ａ３）｝×１００≦５
であることが、本願の効果の向上の観点からより好ましい。また、上記ポリオレフィン樹脂中の（Ａ１）および（Ａ３）の質量比が、
９１／９≦（Ａ１）／（Ａ３）≦９５／５
であることが、本願の効果の向上の観点からより好ましい。
【００３２】
本発明の導電層に用いるポリオレフィン樹脂の（Ａ２）を構成するためのモノマーとしては、分子内（モノマー単位内）に少なくとも１個のカルボキシル基または酸無水物基を有するモノマーが挙げられる。具体的には、アクリル酸、メタクリル酸、マレイン酸、無水マレイン酸、イタコン酸、無水イタコン酸、フマル酸、クロトン酸のほか、不飽和ジカルボン酸のハーフエステル、ハーフアミドが挙げられ、これらの混合物を用いることもできる。これらの中でも、アクリル酸、メタクリル酸、マレイン酸、無水マレイン酸が好ましく、特にアクリル酸、無水マレイン酸が好ましい。また、不飽和カルボン酸は、ポリオレフィン樹脂中に共重合されていれば良く、その形態は限定されるものではなく、例えば、ランダム共重合、ブロック共重合、グラフト共重合が挙げられる。
【００３３】
本発明の導電層に用いるポリオレフィン樹脂の（Ａ１）を構成するためのモノマーとしては、例えば、エチレン、プロピレン、イソブチレン、１−ブテン、１−ペンテン、１−ヘキセンが挙げられ、これらの混合物を用いることもできる。これらの中でも、エチレン、プロピレン、イソブチレン、１−ブテンのような炭素数２〜４のアルケンがより好ましく、特にエチレンが好ましい。
【００３４】
本発明の導電層に用いるポリオレフィン樹脂の（Ａ３）を構成するためのモノマーとしては、式（３１）の場合、例えば、（メタ）アクリル酸メチル、（メタ）アクリル酸エチル、（メタ）アクリル酸ブチルのような（メタ）アクリル酸エステル類が挙げられる。また、式（３２）の場合、マレイン酸ジメチル、マレイン酸ジエチル、マレイン酸ジブチルのようなマレイン酸エステル類が挙げられる。また、式（３３）の場合、例えば、（メタ）アクリル酸アミド類が挙げられる。また、式（３４）の場合、例えば、メチルビニルエーテル、エチルビニルエーテルのようなアルキルビニルエーテル類、蟻酸ビニル、酢酸ビニル、プロピオン酸ビニル、ピバリン酸ビニル、バーサチック酸ビニルのようなビニルエステル類およびビニルエステル類を塩基性化合物でケン化して得られるビニルアルコールが挙げられる。また、上記化合物の混合物を用いることもできる。これらの中でも、（メタ）アクリル酸エステル類がより好ましく、（メタ）アクリル酸メチル、（メタ）アクリル酸エチルが特に好ましい。
【００３５】
本発明の導電層に用いられるポリオレフィン樹脂としては、エチレンと、アクリル酸メチル、アクリル酸エチル、メタクリル酸メチルまたはメタクリル酸メチルと、無水マレイン酸とからなる三元共重合体が最も好ましい。ここで、アクリル酸エステルまたはメタクリル酸エステル単位は、後述する樹脂の水性化の際に、エステル結合のごく一部が加水分解してアクリル酸単位に変化することがあるが、そのような場合には、それらの変化を加味した各成分の比率が規定の範囲にあればよい。また、本発明において、樹脂のカルボキシル基量を基準として量を規定する場合には、樹脂中の酸無水物基はすべて開環してカルボキシル基をなしていると仮定して算出する。
【００３６】
本発明のポリオレフィン樹脂は、本発明の効果を阻害しない程度に、上記繰り返し構造単位（Ａ１）〜（Ａ３）以外の成分が含まれていてもよい。上記繰り返し構造単位（Ａ１）〜（Ａ３）以外の成分を構成するためのモノマーとしては、例えば、ジエン類、（メタ）アクリロニトリル、ハロゲン化ビニル類、ハロゲン化ビリニデン類、一酸化炭素、二硫化炭素が挙げられる。本発明のポリオレフィン樹脂中、上記（Ａ１）〜（Ａ３）の含有量は９０〜１００質量％であることが好ましい。
【００３７】
本発明のポリオレフィン樹脂は、水性媒体に分散もしくは溶解されている。ここで、水性媒体とは、水を主成分とする液体からなる媒体であり、後述する水溶性の有機溶剤を含有していてもよい。なお、ここでいう主成分とは、含有量の最も大きい成分のことをいう。
【００３８】
本発明において、ポリオレフィン樹脂中の各成分の質量比の測定は、オルトジクロロベンゼン（ｄ４）中、温度１２０℃にて１Ｈ−ＮＭＲ分析（バリアン社製、３００ＭＨｚ）を行って求めた。
【００３９】
本発明の導電層に用いられる導電性粒子としては、例えば、カーボンブラック、金属粒子、金属酸化物粒子が挙げられる。これらの中でも、酸化亜鉛、酸化チタン、酸化スズのような導電性金属酸化物が好ましい。さらには、酸素欠損型の酸化スズで酸化チタンをコートしたタイプの金属酸化物が好ましい。
【００４０】
本発明の導電層を形成するための導電層用塗布液は、上記導電性粒子を溶剤とともに分散し、得られた分散液を前述のポリオレフィン樹脂水性分散体と混合し、攪拌することによって得られる。
【００４１】
導電層用塗布液中における導電性粒子の分散方法としては、例えば、ペイントシェーカー、サンドミル、ボールミル、液衝突型高速分散機を用いた方法が挙げられる。その導電層用塗布液を支持体上に塗布し、これを乾燥させることによって導電層を形成することができる。
【００４２】
導電層用塗布液に用いられる溶剤としては、有機溶剤が挙げられ、具体的には、メタノール、エタノール、イソプロパノールのようなアルコールや、アセトン、メチルエチルケトン、シクロへキサノンのようなケトンや、テトラヒドロフラン、ジオキサン、エチレングリコールモノメチルエーテル、プロピレングリコールモノメチルエーテルのようなエーテルや、酢酸メチル、酢酸エチルのようなエステルや、トルエン、キシレンのような芳香族炭化水素が挙げられる。
【００４３】
本発明においては、有機溶剤で分散された導電性粒子とポリオレフィン樹脂を混合させることによって導電層用塗布液を調製することができる。導電層用塗布液中の有機溶剤量は、使用する有機溶剤によっては水性分散体の安定性が低下してしまう場合があるため、安定性が低下しない程度に有機溶剤を含有させることが好ましい。つまり、塗布する導電層の膜厚を考慮した塗布液粘度と分散体の安定性を考慮し、導電性粒子を分散した分散液の固形分比、ポリオレフィン樹脂水性分散液の固形分比・有機溶剤混合比、両者の混合比を選択する。具体的には、導電層用塗布液中には、ポリオレフィン樹脂を質量比で２．５〜３０％含有させることが好ましく、５〜２５％含有させることがより好ましい。また、導電層用塗布液中には、導電性粒子を質量比で１０〜８０％含有させることが好ましく、２５〜６５％含有させることがより好ましい。
【００４４】
導電層には、上記ポリオレフィン樹脂に加えて、フェノール樹脂、ポリウレタン樹脂のような硬化性樹脂を、特性を満足する範囲で混合して用いることができる。
また、導電層の表面で反射した光が干渉して出力画像に干渉縞が発生することを抑制するために、導電層に、導電層の表面を粗面化するための表面粗し付与材を添加することも可能である。表面粗し付与材としては、平均粒径１〜６μｍの樹脂粒子が好ましい。例えば、硬化性ゴム、ポリウレタン樹脂、エポキシ樹脂、アルキド樹脂、フェノール樹脂、ポリエステル樹脂、シリコーン樹脂、アクリル−メラミン樹脂のような硬化性樹脂の粒子が挙げられる。これらの中でも、凝集しにくいシリコーン樹脂の粒子が好ましい。
また、導電層の表面性を高めるためにレベリング剤を添加してもよい。
【００４５】
支持体の表面欠陥を隠蔽するという観点から、導電層の膜厚は１０〜３５μｍであることが好ましく、特には１５〜３０μｍであることがより好ましい。なお、本発明において、導電層を含む電子写真感光体の各層の膜厚は、（株）フィッシャーインストルメンツ社製のＦＩＳＨＥＲＳＣＯＰＥ  ｍｍｓで測定した。
【００４６】
本発明においては、導電層から感光層への電荷注入を阻止するために、電気的バリア性を有する中間層（下引き層）を導電層と感光層との間に設けることが好ましい。この場合、用いる中間層の体積抵抗率は１×１０９〜１×１０１３Ω・ｃｍであることが好ましい。中間層の体積抵抗率が小さすぎると、電気的バリア性が乏しくなり、導電層からの電荷注入に起因するポチやカブリの発生が顕著になる傾向にある。一方、中間層の体積抵抗率が大きすぎると、画像形成時に電荷（キャリア）の流れが滞り、残留電位の上昇（電位安定性の欠如）が顕著になる傾向にある。中間層の膜厚は０．０５〜１０μｍであることが好ましく、特には０．３〜５μｍであることがより好ましい。
【００４７】
本発明の電子写真感光体の感光層は、先に述べたように単層型感光層であっても積層型感光層であってもよいが、電荷発生層と電荷輸送層とに分離した積層型感光層を例にとって以下説明する。
【００４８】
電荷発生物質としては、例えば、モノアゾ、ジスアゾ、トリスアゾのようなアゾ顔料や、金属フタロシアニン、非金属フタロシアニンのようなフタロシアニン顔料や、インジゴ、チオインジゴのようなインジゴ顔料や、ペリレン酸無水物、ペリレン酸イミドのようなペリレン顔料や、アンスラキノン、ピレンキノン、ジベンズピレンキノンのような多環キノン顔料や、スクワリリウム色素や、ピリリウム塩およびチアピリリウム塩や、トリフェニルメタン色素や、セレン、セレン−テルル、アモルファスシリコンのような無機物質や、キナクリドン顔料や、アズレニウム塩顔料や、キノシアニンのようなシアニン染料や、アントアントロン顔料や、ピラントロン顔料や、キサンテン色素や、キノンイミン色素や、スチリル色素や、硫化カドミウムや、酸化亜鉛が挙げられる。これら電荷発生物質は１種のみ用いてもよく、２種以上用いてもよい。
【００４９】
電荷発生層に用いられる結着樹脂としては、例えば、アクリル樹脂、アリル樹脂、アルキッド樹脂、エポキシ樹脂、ジアリルフタレート樹脂、シリコーン樹脂、スチレン−ブタジエンコポリマー、フェノール樹脂、ブチラール樹脂、ベンザール樹脂、ポリアクリレート樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリブタジエン樹脂、ポリプロピレン樹脂、メタクリル樹脂、ユリア樹脂、塩化ビニル−酢酸ビニルコポリマー、酢酸ビニル樹脂、塩化ビニル樹脂が挙げられる。特には、ブチラール樹脂が好ましい。これらは単独、混合または共重合体として１種または２種以上用いることができる。
【００５０】
電荷発生層は、電荷発生物質を結着樹脂および溶剤と共に分散して得られる電荷発生層用塗布液を塗布し、これを乾燥させることによって形成することができる。分散方法としては、例えば、ホモジナイザー、超音波分散機、ボールミル、サンドミル、ロールミル、振動ミル、アトライター、液衝突型高速分散機を用いた方法が挙げられる。電荷発生物質と結着樹脂との割合は、１：０．３〜１：４（質量比）の範囲が好ましい。
【００５１】
電荷発生層用塗布液に用いられる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物が挙げられる。
【００５２】
電荷発生層の膜厚は５μｍ以下であることが好ましく、特には０．１〜２μｍであることがより好ましい。
また、電荷発生層には、種々の増感剤、酸化防止剤、紫外線吸収剤、可塑剤を必要に応じて添加することもできる。
【００５３】
電荷輸送層は、分子分散状態の電荷輸送物質と結着樹脂とを含有し、成膜性を有する結着樹脂と電荷輸送物質を溶剤に溶解させて得られる電荷輸送層用塗布液を塗布し、これを乾燥させることによって形成することができる。
電荷輸送物質は１種のみ用いてもよく、２種以上用いてもよい。
電荷輸送物質としては、例えば、トリアリールアミン系化合物、ヒドラゾン化合物、スチルベン化合物、ピラゾリン系化合物、オキサゾール系化合物、トリアリルメタン系化合物およびチアゾール系化合物が挙げられる。
【００５４】
電荷輸送層の膜厚は５〜４０μｍであることが好ましく、特には１０〜３５μｍであることがより好ましい。
また、電荷輸送層には、酸化防止剤、紫外線吸収剤、可塑剤を必要に応じて添加することもできる。さらに、フッ素原子含有樹脂やシリコーン含有樹脂を含有させてもよく、前記樹脂により構成される粒子を含有してもよい。加えて、金属酸化物粒子や無機粒子を含有してもよい。ただし、電荷輸送層を電子写真感光体の表面層として用いる場合は、その帯電列の位置に影響を及ぼさない範囲でそれらを含有させることができる。電荷輸送層内の電荷輸送物質と結着樹脂との割合は、１：２〜２：１（質量比）の範囲であることが好ましい。
【００５５】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法のような公知の塗布方法を用いることができる。
【００５６】
本発明のプロセスカートリッジは、本発明の電子写真感光体と、電子写真感光体を帯電する帯電手段、電子写真感光体上に形成された静電潜像をトナーで現像してトナー像を形成する現像手段およびトナー像を転写材に転写した後の電子写真感光体上に残余するトナーを回収するクリーニング手段からなる群より選ばれる少なくとも１つの手段とを共に一体に支持し、電子写真装置本体に着脱自在であるプロセスカートリッジである。
また、本発明の電子写真装置は、本発明の電子写真感光体、電子写真感光体を帯電する帯電手段、帯電された電子写真感光体に対して露光を行って電子写真感光体上に静電潜像を形成する露光手段、電子写真感光体上に形成された静電潜像をトナーで現像してトナー像を形成する現像手段および電子写真感光体上のトナー像を転写材上に転写する転写手段を備える電子写真装置である。
以下、図１に沿って本発明のベルト状電子写真感光体を備えたプロセスカートリッジを有する電子写真装置の概略構成の一例を示す。
【００５７】
図１において、１はベルト状の電子写真感光体であり、２本以上の軸２によって張架され、矢印方向に所定の周速度で回転駆動される。回転駆動されるベルト状電子写真感光体１の周面（表面）は、帯電手段（一次帯電手段）３により、負の所定電位に均一に帯電され、次いで、スリット露光やレーザービーム走査露光のような露光手段（不図示）から出力される露光光（画像露光光）４を受ける。こうしてベルト状電子写真感光体１の周面に対し、目的のフルカラー画像の第１の色成分像（例えば、イエロー色成分像）の画像情報に対応した静電潜像が順次形成されていく。
【００５８】
次いで、その静電潜像が第１の現像器（イエロー色現像器５Ｙ）により第１色であるイエロートナーＹにより現像される。このとき、第２〜第４の現像器（マゼンタ色現像器５Ｍ、シアン色現像器５Ｃおよびブラック色現像器５ＢＫ）の各現像器は作動オフになっていて、ベルト状電子写真感光体１には作用せず、第１色のイエロートナー像は第２〜第４の現像器による影響を受けない。
以下、同様に第２色のマゼンタトナー像、第３色のシアントナー像、第４色のブラックトナー像が順次ベルト状電子写真感光体１上に重ね合わせられる。
【００５９】
形成されたトナー像の転写材７への転写は転写手段６がベルト状電子写真感光体１に当接されるとともに、不図示の給紙部からベルト状電子写真感光体１と転写手段６との当接ニップに所定のタイミングで転写材７が給紙され、ベルト状電子写真感光体１の表面に担持形成されているトナー像が転写手段６により順次転写されていく。このとき転写手段にはバイアス電源（不図示）からトナーの保有電荷とは逆極性のバイアス電圧が引加される。
【００６０】
トナー像の転写を受けた転写材７は、ベルト状電子写真感光体１の周面から分離されて定着手段８へ搬送されてトナー像の定着処理を受けることにより画像形成物（プリント、コピー）として装置外へプリントアウトされる。
【００６１】
トナー像転写後のベルト状電子写真感光体１の表面は、クリーニング手段９によって転写残りの現像剤（トナー）の除去を受けて清浄面化され、さらに前露光手段（不図示）からの前露光光１０により除電処理された後、繰り返し画像形成に使用される。なお、帯電手段３が帯電ローラーを用いた接触帯電手段である場合は、前露光は必ずしも必要ではない。
【００６２】
上述の電子写真感光体１、帯電手段３およびクリーニング手段９などの構成要素のうち、複数のものを容器に納めてプロセスカートリッジとして一体に結合して構成し、このプロセスカートリッジを電子写真装置本体に対して着脱自在に構成してもよい。例えば、帯電手段３およびクリーニング手段９の少なくとも１つと電子写真感光体１と共に一体に支持してカートリッジ化して、電子写真装置本体のレールのような案内手段（不図示）を用いて電子写真装置本体に着脱自在なプロセスカートリッジ１１とすることができる。
【実施例】
【００６３】
以下、実施例により本発明を具体的に説明するが、本発明はこれらの具体的な実施形態に限定されるものではない。なお、以下の「部」は「質量部」を意味する。
【００６４】
（実施例１）
導電層に用いるポリオレフィン樹脂として、表１の組成を示すポリオレフィン樹脂を用意した。表１に記載されている樹脂の構成は、オルトジクロロベンゼン中、１２０℃にて１Ｈ−ＮＭＲ分析（バリアン社製、３００ＭＨｚ）を行い求めた。
なお、表１（ａ），（ｂ）に示したポリオレフィン樹脂ＰＯ−１〜ＰＯ−１６は、「新高分子実験学２  高分子の合成・反応（１）」の第１章〜第４章（共立出版株式会社）、特開２００３−１０５１４５号公報、特開２００３−１４７０２８号公報に記述された公知の方法を用いて合成した。
【００６５】
（ａ）
【表１−Ａ】
0005430355.tif 000008
（ｂ）
【表１−Ｂ】
0005430355.tif 000009
【００６６】
次に、ヒーター付の密閉できる耐圧１リットルガラス容器を備えた撹拌機を用いて、以下のように攪拌を行った。６０．０部のポリオレフィン樹脂ＰＯ−１、３０．０部のエタノール、３．９部のＮ，Ｎ−ジメチルエタノールアミンおよび２０６．１部の蒸留水をガラス容器内に仕込んだ。撹拌翼の回転速度を３００ｒｐｍとして撹拌したところ、容器底部には樹脂粒状物の沈澱は認められず、浮遊状態となっていることが確認された。そこでこの状態を保ちつつ、１０分後にヒーターの電源を入れ加熱した。そして系内温度を１４０℃に保ってさらに２０分間撹拌した。その後、水浴につけて、回転速度３００ｒｐｍのまま攪拌しつつ室温（約２５℃）まで冷却した。３００メッシュのステンレス製フィルター（線径０．０３５ｍｍ、平織）で加圧濾過（空気圧０．２ＭＰａ）し、乳白色の均一なポリオレフィン樹脂水性分散体を得た。
【００６７】
次に、酸素欠損型ＳｎＯ２を被覆したＴｉＯ２粒子（粉体抵抗率１００Ω・ｃｍ、ＳｎＯ２の被覆率（質量比率）は３５％）８０部、溶剤としてのメタノール１５部、メトキシプロパノール１５部を、直径１ｍｍのガラスビーズを用いたサンドミルで３時間分散して、分散液を調製した。この分散液における、酸素欠損型ＳｎＯ２を被覆したＴｉＯ２粒子の平均粒径は０．３０μｍであった。
【００６８】
この分散液に、表面粗し付与材としてのシリコーン樹脂粒子（商品名：トスパール１２０、ＧＥ東芝シリコーン（株）製、平均粒径２．０μｍ）３．９部、レベリング剤としてのシリコーンオイル（商品名：ＳＨ２８ＰＡ、東レ・ダウコーニング・シリコーン（株）製）０．００１部を添加して攪拌し、導電性粒子分散液を調製した。
次に、上記ポリオレフィン樹脂水性分散体を１４５部、導電性粒子分散液１１０部を容器内で十分に攪拌し、導電層用塗布液を調製した。
【００６９】
ベルト状支持体としてのＰＥＴ樹脂フィルム上に、上記導電性用塗布液を浸漬塗布し、これを１０分間温度１００℃で乾燥させることによって、膜厚が３０μｍの導電層を形成した。ただし、後述の導電層の剥がれを確認することができるように、導電層の塗布端部が以下の中間層、電荷発生層、電荷輸送層の各端部より支持体の端部に近くなるよう塗布した。
なお、上記のように作製した導電層中のポリオレフィン共重合体の組成を分析した結果、ポリオレフィン樹脂水性分散体を作製する前のポリオレフィン樹脂の原材料の組成比率と同じであることが確認できた。
【００７０】
次に、Ｎ−メトキシメチル化ナイロン（商品名：トレジンＥＦ−３０Ｔ、帝国化学産業（株）製）４．５部および共重合ナイロン樹脂（アミランＣＭ８０００、東レ（株）製）１．５部を、メタノール６５部／ｎ−ブタノール３０部の混合溶媒に溶解させることによって、中間層用塗布液を調製した。この中間層用塗布液を導電層上に浸漬塗布し、これを１０分間温度１００℃で乾燥させることによって、膜厚が０．８μｍの中間層を形成した。
【００７１】
次に、ＣｕＫα特性Ｘ線回折におけるブラッグ角（２θ±０．２°）の７．５°、９．９°、１６．３°、１８．６°、２５．１°、２８．３°に強いピークを有する結晶形のヒドロキシガリウムフタロシアニン１０部を用意した。それに、ポリビニルブチラール（商品名：エスレックＢＸ−１、積水化学工業（株）製）５部およびシクロヘキサノン２５０部を混合し、直径１ｍｍのガラスビーズを用いたサンドミル装置で１時間分散処理した。次に、酢酸エチル２５０部を分散液に加えて電荷発生層用塗布液を調製した。
この電荷発生層用塗布液を、中間層上に浸漬塗布し、これを１０分間温度１００℃で乾燥させることによって、膜厚が０．１６μｍの電荷発生層を形成した。
【００７２】
次に、下記式で示される構造を有するアミン化合物８部、
【化４】
0005430355.tif 000010
下記式で示される構造を有するアミン化合物１部、
【化５】
0005430355.tif 000011
および下記式で示される構造を有するポリアリレート樹脂（Ｍｗ：１１０，０００）１０部、
【化６】
0005430355.tif 000012
を、最終重量比率でモノクロルベンゼン：ジメトキシメタンが７：３である混合溶媒に溶解させることによって、電荷輸送層用塗布液を調製した。この電荷輸送用塗布液を、浸漬塗布法で上記電荷発生層上に塗布し、これを１時間温度１２０℃で乾燥させることによって、膜厚が１８μｍの電荷輸送層を形成した。このようにして、電荷輸送層が表面層であるベルト状電子写真感光体を作製した。
【００７３】
作製した電子写真感光体を、温度１５℃、湿度１０％ＲＨの環境下にて、ヒューレットパッカード製ＬａｓｅｒＪｅｔ４７００に装着し、初期と５，０００枚通紙耐久試験後の画像の評価を行った。
通紙時は各色の印字率１％の文字画像をＡ４サイズの普通紙でフルカラープリント操作を行い、前露光を点灯せずに５，０００枚の画像出力を行った。そして、評価開始時と５，０００枚終了時に、１枚目にベタ白画像を出力し、ゴースト画像（図３に示すように、画像の先頭部にベタで四角の画像を出した後、図３に示す１ドット桂馬パターンのハーフトーン画像を作成）を連続５枚出力し、次に、ベタ画像を１枚出力した後に再度ゴースト画像を５枚出力した。
【００７４】
ゴースト画像の評価は、１ドット桂馬パターンのハーフトーン画像濃度とゴースト部の画像濃度との濃度差を、分光濃度計Ｘ−Ｒｉｔｅ５０４／５０８（Ｘ−Ｒｉｔｅ（株）製）で、１枚のゴースト画像で１０点測定し、それら１０点の平均をとり１枚の結果とした。前述の１０枚のゴースト画像すべてを同様に測定し、それらの平均値を求めた。結果を表２に示す。この濃度差は、値が小さいほど、ゴースト特性が良好であることを意味する。
【００７５】
別途、導電層膜の評価を行った。導電層膜のクラックの有無は、支持体上に導電層を設けた後に光学顕微鏡（１，０００倍）にて導電層の表面の観察を実施し、Ａ、Ｂ、Ｃ、Ｄのランク分けを行った。Ａはクラックが見られず非常に良好な膜であり、Ｂは膜の一部に点状の凹みが観察されるものの、問題無いレベルである。Ｃは、膜全面に点状の凹みがあり、Ｄは膜全面にクラックが発生している。
導電層の剥がれに関しては、上記５，０００枚耐久終了後、導電層の端部の剥がれを確認した。Ａは剥がれが生じておらず、Ｂは微小な剥がれが生じているものの、剥がれは画
像形成領域にかからない問題の無いレベルであり、Ｃは画像形成領域にかかるレベルの剥がれが生じている。
評価結果を表２に示す。
【００７６】
（実施例２〜２３）
実施例１において、導電層に用いるポリオレフィン樹脂を、表１に示すポリオレフィン樹脂ＰＯ−１に変えてポリオレフィン樹脂ＰＯ−２〜ＰＯ−２３を用いた以外は実施例１と同様にして、電子写真感光体を作製した。ゴースト評価および導電層膜の評価は、実施例１と同様に行った。評価結果を表２に示す。
なお、実施例１〜１４を参考例１〜１４とする。
【００７７】
（比較例１）
実施例１において、導電層用塗布液の調製の際に、ポリオレフィン樹脂水性分散体を用いずに、以下のように導電層を形成した以外は実施例１と同様に電子写真感光体を作製し、評価を行った。
導電性粒子分散液１１０部、およびフェノール樹脂（商品名：プライオーフェンＪ−３２５、大日本インキ化学工業（株）製、メタノール溶液、樹脂固形分６０％）３０部を容器内で１時間攪拌した。このようにして得られた導電性用塗布液を支持体上に浸漬塗布し、１４０℃で３０分間乾燥することによって３０μｍの導電層を形成した。
【００７８】
（比較例２）
実施例１において、導電層用塗布液の調製の際に、ポリオレフィン樹脂水性分散体を用いずに、以下のように導電層を形成した以外は実施例１と同様に電子写真感光体を作製し、評価を行った。
導電性粒子分散液１１０部にメラミン樹脂３０部、メタノール３０部を混合し、１時間攪拌した。このようにして得られた導電性用塗布液を支持体上に浸漬塗布し、これを３０分間温度１４０℃で乾燥させることによって、膜厚が３０μｍの導電層を形成した。
【００７９】
（比較例３）
実施例１において、導電層用塗布液の調製の際に、ポリオレフィン樹脂水性分散体を用いずに、以下のように導電層を形成した以外は実施例１と同様に電子写真感光体を作製し、評価を行った。
ベルト状支持体としてのＰＥＴフィルム上に５０ｎｍの厚さでアルミニウムを蒸着し、この蒸着層を導電層とした。
【００８０】
（比較例４）
実施例１において、ＰＥＴフィルムをベルト状支持体として用いず、導電層用塗布液の調製の際に、ポリオレフィン樹脂水性分散体を用いずに、以下のように支持体および導電層を形成した以外は実施例１と同様に電子写真感光体を作製し、評価を行った。
電鋳層より得られた厚み２５μｍのＮｉ電鋳ベルトを実施例におけるベルト状支持体および導電層に相当するものとして用いた。
【００８１】
【表２】
0005430355.tif 000013
【符号の説明】
【００８２】
１  ベルト状電子写真感光体
１１  プロセスカートリッジ
２１  支持体
２２  導電層
２３  中間層（下引き層）
２４  電荷発生層
２５  電荷輸送層
【図１】
0005430355.tif 000017
【図２】
0005430355.tif 000018
【図３】
0005430355.tif 000019